Brevet FR3077028A1 — publié le 20190726

I PROCÉDÉ DE TRAITEMENT ET D'ASSEMBLAGE DE VITRAGE COMPRENANT UNE COUCHE À FAIBLE ÉMISSIVITÉ La présente invention concerne le domaine des vitrages minéraux ou organiques pour l'architecture ou pour les véhicules automobiles ou maritimes. L'invention concerne plus particulièrement des procédés de traitement et d'assemblage de vitrage d'isolation thermique et de protection solaire. Pour réduire l'échauffement en été et la déperdition de chaleur en hiver, les bâtiments notamment d'activité tertiaire et les véhicules 10 automobiles ou maritimes sont équipés de vitrages revêtus d'une couche à faible émissivité. Une couche à faible émissivité réfléchit préférentiellement les Infrarouges mais est transparente à la lumière visible. Les couches à faible émissivité, également appelées peu émissives, 15 basse émissive ou « low-e », sont des couches métalliques ou d'oxydes métallique, déposées sur des verres clairs de type « float », verres extra clairs de type «low-iron » ou des verres teintés dans la masse, par des méthodes de type pyrolytique ou obtenues par pulvérisation. Un dépôt de type pyrolytique est considéré comme une couche dure ou mi-dure tandis qu'un 20 dépôt par pulvérisation sous vide est considéré comme une couche tendre ou douce. Une couche tendre a une performance plus importante en termes d'isolation thermique qu'une couche dure, mais est plus délicate. Ainsi une couche tendre est généralement utilisée en face interne d'un vitrage multiple. 25 Plus précisément, ces couches tendres sont obtenues par pulvérisation cathodique (PVD), éventuellement assistée par champ magnétique, communément réalisée par un dispositif appelé « magnétron ». Ces couches tendres sont fragiles à la manipulation et sensibles à l'oxydation et aux procédés de nettoyage inhérents à la réalisation de verre 30 feuilleté et à l'assemblage de vitrage double ou triple isolant. 2 Les couches à m, de c 5 ssivité peuvent être T se d'argent, alladium,ee platine ot Mange ou tend]........:. .. .. : .-rent telle :he tel usieurs ass Les couches e eflexion des lor -ne de couleur er 7- -m. Des coucht sont ins les documents EP 0 233 003, EP I_ 213 et EP 1 375 Ces I ux de - 2ctriques connus du don ri.:rie des léposés - .on cathodic .;ont - --y-ni re - .ur 7'7r..- des cc de ?lus pxydes - faible e, d' é...: d' j de zinc cc-.--arnmelit, zinc dopl. par exr.--- Ti ou d'étain, . nbiné a\; 3ent. De manière c( ne, la production d'un verre da' consiste à faire flotter le verre en fusion sur un bain d'étain liquide. L en fusion, Température avc, - lir pour E. Le velle hotte sur 11 -: les 100C -- qui ( -n verr xtra clairs de type «low-iron » est un vert , e « float » ..-rre teinté -s élevées dans ible r en ox-:e de fer, ta d'oxyck an verre type " comp __ques. Ces feui erre son iirectement traitées verriers, dépôt de couches qui se réalise sur le verre chaud en ligne (couches pyrolytiques) ou par procédé électromagnétique (couches sous vide). 3 Une couche à faible émissivité est en général déposée sur la face étain d'une feuille de verre. Ces panneaux de verres à couches sont ensuite livrés aux transformateurs qui les assemblent en feuilleté et/ou en double ou triple 5 vitrage. Notons que ce ne sont pas les mêmes intervenants qui produisent les feuilles de verre à couche et qui les assemblent en verres feuilletés et en vitrages multiples, étant donné que les installations nécessaires à un dépôt de couche à faible émissivité représentent un encombrement et un 10 investissement conséquent, pour lesquels les transformateurs ne sont pas équipés. En outre, les habitudes de travail sont bien établies dans le domaine verrier et la production et l'assemblage représentent deux corps de métier différents. 15 Un vitrage feuilleté est un assemblage de deux ou plusieurs feuilles de verre minéral ou organique assemblées entre elles par un ou plusieurs films intercalaires en plastique, préférentiellement en thermoplastique, tandis qu'un double ou triple vitrage est un assemblage de deux ou trois feuilles de verre ou vitrages feuilletés assemblées entre eux, unis sur leur pourtour par 20 un ou des intercalaire(s) métallique(s) ou un ou des intercalaire(s) thermoplastique(s) communément appelé(s) « vitrage à intercala:.:es chauds » et séparées par un espace d'air ou de gaz. Cependant, préalablement à ces assemblages, une feuille de verre à couche, doit subir un nombre conséquent d'étapes de préparation consistant à 25 des procédés de découpe, de façonnage et de traitement thermique, intercalées par des étapes de nettoyage et de contrôle de la qualité de la couche tendre. Chacune de ces étapes représente un risque non négligeable de détériorer la couche tendre, engendrant un nombre non négligeable de panneaux écartés par les étapes de contrôle. 30 Le façonnage des arrêtes d'un panneau de verre consiste essentiellement en l'élimination et le polissage des bords coupants et la rectification et le polissage des bords de la tranche de coupe, tandis que les 4 opérations de nettoyage consistent en l'utilisation d'eau déminéralisée et de brosses dites souples. Ces dernières étapes présentent également un risque de détérioration de la couche tendre. Afin d'obtenir des verres trempés ayant une forte résistance 5 mécanique, les feuilles de verres subissent un traitement thermique de renforcement, à des températures comprises en générale entre 450 et 650°C, suivit d'une trempe, la manipulation d'un panneau de verre à couche lors de ces traitements est également une opération critique pour le maintien de la qualité de la couche à faible émissivité. 10 Une des dernières étapes de la préparation d'une feuille de verre à couche, est un test thermique, communément appelé « Heat Soak Test » (HST), encore appelé Traitement de Haute Sécurité. Ce test thermique permet d'écarter les vitres présentant des risques de brisure spontanée sous l'influence de la présence d'inclusions de sulfure de nickel. 15 Au cours du processus de production de verre flotté, des particules de sulfure de nickel peuvent pénétrer sporadiquement dans la masse d'une feuille de verre. Lors de la production d'une feuille de verre dans un four, les particules de sulfure de nickel réduisent de volume et ne peuvent retrouver leur taille d'origine lors du refroidissement rapide de la trempe. 20 Un panneau de verre monté sur une façade d'un immeuble est sollicité thermiquement par les rayons du soleil. Lors de la montée en température d'un vitrage comprenant une inclusion de sulfure de nickel, cette dernière a tendance à augmenter de volume et retrouver son volume d'origine, ce qui engendre une augmentation des tensions internes du verre. 25 Si une telle particule se trouve dans la zone des tensions de dilatation du vitrage, il existe une probabilité que le niveau des tensions admissibles soit dépassé et qu'un éclatement spontané du vitrage ait lieu. Ce test thermique HST répond à des normes nationales et consiste à chauffer la feuille de verre à une température comprise entre 280 et 300°C 30 pendant un temps déterminé selon les normes, compris entre 2 et 4 heures. Cette montée en température provoque un dévoilement de la feuille, révélant l'inclusion de sulfure de nickel par l'éclatement du vitrage. 5 Afin de respecter la norme, ce test thermique doit être réalisé, une fois que la feuille de verre est découpée et façonnée. Il est entendu qu'une feuille de verre à couche est plus onéreuse qu'un verre clair sans couche, la réalisation de ce test thermique obligatoire 5 pour les panneaux de verre destinés à être placés à une hauteur supérieure à 4 mètres, est d'autant plus dommageable sur un verre à couche que sur un verre clair, qui a notamment déjà subi des étapes de préparation, apportant d'ores et déjà une valeur ajoutée. La réalisation de vitrage feuilleté dont l'un des panneaux de verre 10 présente une couche à faible émissivité, est manipulée pour former l'empilement du vitrage feuilleté et l'ensemble est de nouveau manipulé pour son passage dans une presse, réalisant l'assemblage par laminage. Ces manipulations présentent des risques de détérioration de la couche tendre. A ce stade, la couche tendre est à l'air et le risque d'oxydation et de 15 rayure est non négligeable. C'est d'autant plus dom_rnai.,W)L? qu'à ce degré d'avancement, un vitrage feuilleté présente déjà une valeur ajoutée importante. Bien qu'une couche tendre est en général placée à l'intérieur d'un vitrage multiple, il est également possible de la positionner sur la face 20 extérieure d'un vitrage, mais requiert bien entendu une couche protectrice se présentant sous un film extérieur. De telles structures de vitrage sont par exemple décrites dans les documents WO 2013/089185, EP 2 685 294, FR 2 414 114 et FR 3 030 496. Dans le cadre de vitrage à double ou triple isolation, l'assemblage 25 d'une feuille de verre à couche ou d'un vitrage feuilleté à couche, à une contre face, par l'intermédiaire d'une barrière étanche de scellement, réalisant une entretoise entre deux feuilles ou deux vitrages feuilletés, requiert, pour l'obtention d'une bonne adhérence par l'utilisation de colle et/ou de mastic de scellement, de meuler la périphérie du panneau de verre à couche. Cette 30 étape de préparation du panneau de verre à couche, requiert donc une étape supplémentaire de nettoyage de la face comportant la couche tendre, augmentant de nouveau le risque de détérioration de cette dernière. 6 Ces vitrages à double ou triple isolation sont des produits finis, prêts à être livrés, le risque de constater des rayures à postériori reste important. Un défaut de la couche à faible émissivité, engendre un phénomène d'iridescence du vitrage, qui se révèle par une impression de changement de 5 couleur selon l'angle de vue ou d'illumination. Afin d'améliorer les performances des vitrages à multiples isolations, le film intercalaire d'un verre feuilleté peut présenter des propriétés thermochromes, électrochromes ou photovoltaïque. Ces vitrages sont communément appelés des vitrages fonctionnels ou dynamiques. 10 Un film intercalaire thermochrome est composé de matériaux dont les propriétés optiques changent en fonction de la température, de manière réversible, par exemple un film polymère dopé avec des complexes de métaux de transition tel que l'oxyde de vanadium. Les métaux de ces complexes changent de coordination, modifiant la transmission et la couleur 15 du film polymère sous l'effet de la température. Un film intercalaire électrochrome a la particularité de changer de propriétés optiques sous l'effet de l'application d'un champ électrique. Ces changements de propriétés optiques peuvent être rémanents mais réversibles ou non rémanents, correspondant à des vitraux appelés « assombrissants » et 20 « obturateurs » respectivement, tel qu'indiqué dans le document « les verres à couches, Serge Etienne, Laboratoire de Physique des matériaux, UMR CNRS 7756, Nancy Pôle Verrier/Cerfav, février 09 ». Un film d'un vitrage ayant des propriétés optiques non rémanentes, est constitué d'une matrice polymère contenant des gouttelettes de cristaux 25 liquides, tandis qu'un film ayant des propriétés optiques rémanentes comprend par exemple de l'oxyde de tungstène. Ces films intercalaires sont placés au contact de faces conductrices par un dépôt d'ITO (à base d'oxyde d'étain et d'indium), de panneaux de verres d'un vitrage feuilleté. 30 Les vitrages ayant un changement de propriétés optiques non rémanentes, sont translucides lorsqu'aucune tension électrique n'est 7 appliquée, tandis qu'ils sont transparents lorsqu'une tension électrique alternative est appliquée. Les vitrages ayant un changement de propriétés optiques rémanentes mais réversible, ont un changement d'absorption optique, d'un état clair à un 5 état sombre et vice versa, par l'application d'un courant continu ayant un sens opposé. Ces vitrages feuilletés fonctionnels sont plus chers à produire, que des vitrages feuilletés conventionnels, la détérioration de la couche à faible émissivité est d'autant plus grave, étant donné que l'intégralité du verre 10 feuilleté fonctionnel, en cas de rayures, est à jeter au rebus. Notons également que sous l'effet des contraintes climatiques, un vitrage doit pouvoir se déformer librement. L'effet des charges climatiques amène des modifications de la géométrie des vitrages. Il se déforment comme une voile de bateau se gonfle. 15 Ainsi, dans le cadre de la technique dite VEA (verre extérieur attaché), les vitrages d'une façade d'un bâtiment intégralement ou partiellement constituée de panneaux de verre, sont liés entre eux par des fixations en général articulées, telles que par des rotules, afin que les vitrages se trouvent libres de se déformer sous l'effet des charges climatiques. Ces 20 fixations traversent de part et d'autre les vitrages. En conséquence, les panneaux de verre à couche doivent être percés, ce qui représente un risque supplémentaire d'endommager la couche tendre à faible émissivité. La présente invention propose un procédé de traitement et d'assemblage de vitrage comprenant une couche tendre à faible émissivité, 25 permettant de pallier les inconvénients précités. Ainsi, le procédé de traitement et d'assemblage de vitrage feuilleté et/ ou de vitrage multiple feuilleté, selon l'invention, à partir de feuilles de verre de type float, comprend les étapes de prise en charge d'au moins une première feuille de verre et d'une seconde feuille de verre, de découpe et 30 façonnage de la première et seconde feuille de verre pour l'obtention de panneaux de verre, de dépôt d'une couche à faible émissivité par pulvérisation sous vide sur l'une des faces de l'un des panneaux de verre, et 15 de la:. 'i.sation, le procédé co r -1 une unique étapc -vité pré i nt à l'assemblage de Dlymé extérieur, d'une contre 'euilleté. le procédé comprer - térieure de la face dt triée Selor - ppléni. - , ré...1.. 1 péril 20 à r:_-.L.evoir .1-niss. - Tes panneaux de verre ci !e entre les deux pa intercalaire polymi csuche étar4- destins' eur, soit ire de sa .nts et f - d eté, tandi. la couch.- 5 'stic.' postérieurement ai de la coi de 10 CC. ..ax de yen ape Seii feuilleté des intercalaire pi couche à faibl é. ;t réal 25 pc 1) node ai des filn alaires est un film foncti _ le typ ochrome, ......ochrome ltaïque, de préférence - °chrome. émissivité est à savoir que la 9 D'autres caractéristiques et avantages de l'invention se dégageront de la description qui va suivre en regard des dessins annexés qui ne sont donnés qu'à titre d'exemples non limitatifs. Les figures 1 à 3 sont des vues en coupe illustrant les étapes de 5 traitement et d'assemblage de feuilles, de panneaux ou de vitrages, selon l'invention. La figure 1 est une vue illustrant la découpe et le façonnage de feuille de verre clair de type float. La figure 2 est une vue illustrant l'assemblage de panneaux de verre 10 clairs en vitrage feuilleté. La figure 3 est une vue illustrant le dépôt d'une couche à faible émissivité sur un vitrage feuilleté. La figure 4 est une vue d'un vitrage multiple feuilleté. La figure 5 est une vue d'un vitrage feuilleté à couche interne. 15 La figure 6 est une vue d'un simple vitrage feuilleté à couche externe. Ainsi, les procédés selon l'invention, concernent le traitement et l'assemblage de vitrage feuilleté, de double ou triple vitrage feuilleté, préférentiellement de double ou triple vitrage feuilleté fonctionnel, dans lesquels au moins un panneau de verre (P1, P2) subit une étape de dépôt 20 d'une couche (C) à faible émissivité déposée par pulvérisation sous vide. Plus précisément, les procédés selon l'invention concernent au moins une étape de dépôt d'une couche (C) à faible émissivité sur au moins un panneau de verre (P1, P2) préalablement découpé, façonné, avantageusement ayant subi un traitement thermique de renforcement mécanique et un test 25 thermique HST, au vu d'un assemblage dans un vitrage feuilleté et/ou dans un double ou triple vitrage feuilleté, préférentiellement dans un double ou triple vitrage feuilleté fonctionnels. Notons que seuls les procédés relatifs à des simples vitrages feuilletés et doubles vitrages feuilletés, de préférence fonctionnels seront décrits dans la 30 suite de la description, étant donné que la réalisation d'un triple vitrage à 10 partir d'un double vitrage est un procédé bien connu du domaine concerné, consistant en la répétition des étapes de collage des scellements, de positionnement d'un second contre vitrage et de réalisation de barrières d'étanchéité. 5 Dans la suite de la description, la mention de feuille de verre de type « float » correspond tant à la mention de verre clair, que de verre extra clair de type « low-iron » ou de verre teinté dans la masse. Notons que les détails des étapes de procédé relatifs aux étapes de collage des scellements et réalisation de barrières d'étanchéité sont bien 10 connus du domaine concerné et ne sont pas l'objet de l'invention, ces étapes ne seront qu'évoquées succinctement dans la suite de la description. Il est entendu qu'un double ou triple vitrage est un vitrage multiple, tandis qu'un vitrage multiple fonctionnel, tel que précisé précédemment, est un vitrage multiple thermochrome, électrochrome ou photovoltaïque, de 15 préférence thermochrome. Il est également entendu qu'une couche (C) à faible émissivité est considérée comme une couche tendre, telle que précisée précédemment. Notons qu'une feuille de verre de type « float » ou un panneau de verre est considéré(e) comme clair(e), lorsque ses surfaces sont dépourvues de 20 couche notamment de couche à faible émissivité. Dans la suite de la description, il est fait référence à « une feuille de verre » pour un substrat brut de type float, tandis qu'il est fait référence à « un panneau de verre » ou « panneau » pour une feuille de verre découpée, façonnée et ayant avantageusement subi un traitement thermique de 25 renforcement. Précisons qu'un panneau de verre (Pl, P2) est minéral ou organique, préférentiellement minéral. Précisons qu'il est fait référence aux termes « externe » et « interne » pour le positionnement d'une face ou d'une couche à l'extérieur ou à 30 l'intérieur d'un ensemble ou d'un espace entre deux feuilles respectivement. 11 De manière usuelle, la numérotation des faces des panneaux de verre dans la suite de la description fait référence à la nomenclature classiquement employée pour les vitrages, à savoir que la face destinée à être disposée à l'extérieur porte la référence I, tandis que la face destinée à être disposée à 5 l'intérieur d'un bâtiment ou de l'habitacle d'un véhicule porte la référence la plus élevée, par exemple II pour un vitrage feuilleté à deux feuilles de verre, IV pour un double vitrage et VI pour un triple vitrage. Les références V1, Via et Vlb correspondent à un vitrage feuilleté sans couche, un vitrage feuilleté à couche externe et un vitrage feuilleté à 10 couche interne respectivement. Rappelons qu'un vitrage feuilleté (V1, Via, Vlb) selon l'invention est réalisé par l'assemblage de panneaux de verre (P1, P2) qui sont obtenus par la préparation préalable de feuilles de verre (F1, F2) claires de type « float ». Ces étapes de préparation comprennent la prise en charge de feuilles 15 de verre (F1, F2) qui sont découpées à la dimension du vitrage désiré, façonnées par l'élimination et le polissage des bords coupants et la rectification et le polissage des bords de la tranche de coupe, suivi avantageusement par un traitement thermique de renforcement mécanique à une température comprise entre 450 et 650°C, suivi d'une trempe. Ces étapes 20 de préparation sont intercalées par des étapes de nettoyage communément utilisées dans le domaine concerné, par l'utilisation d'eau déminéralisée et de brosses dites souples. Les étapes préparatoires du procédé selon l'invention permettent notamment de ne pas faire subir à un panneau (Pl, P2) à couche un traitement 25 thermique de renforcement mécanique. Selon une caractéristique complémentaire, les panneaux de verre (Pl, P2) clairs, subissent des étapes préparatoires de perçage au vu de la formation d'orifices destinés à recevoir des éléments de fixation. Selon la caractéristique précédente, la réalisation des étapes de 30 perçage des panneaux de verre (Pl, P2) clairs, préalablement à l'étape de dépôt de la couche à faible émissivité, permet de ne pas endommager cette dernière. 12 Une fois les panneaux de verre (Pl, P2) clairs finalisés, ces derniers subissent avantageusement un test thermique HST. Ajoutons également que les panneaux de verre comprenant des inclusions de sulfure de nickel sont écartés par le test thermique HST, 5 préalablement à l'étape de dépôt de la couche (C) à faible émissivité, telle qu'explicitée ci-après. Ajoutons qu'une fois que les panneaux de verre (Pl, P2) clairs sont, soient prêts à être assemblés en vitrage feuilleté (V1, Via, Vlb), soit préassemblés en vitrage feuilleté (V1) sans couche, au moins une des faces 10 d'un panneau de verre clair subit une étape de dépôt d'une couche à faible émissivité par pulvérisation sous vide, avantageusement assistée par champ magnétique. Rappelons qu'il est entendu qu'un panneau clair ne comprend pas de couche, tandis qu'un panneau à couche comprend une couche tendre, telle 15 qu'explicitée précédemment. Notons qu'un vitrage feuilleté (Via, Vlb) à couche comprend un premier panneau de verre (P1), destiné à être dirigé vers l'extérieur d'un bâtiment ou d'un habitacle d'un véhicule automobile ou maritime, assemblé à un second panneau de verre (P2) par l'intermédiaire d'au moins un film 20 intercalaire polymérique, dont au moins l'une des faces des panneaux de verre (P1, P2) comprend un dépôt d'une couche tendre. Selon un mode de réalisation, le procédé comprend une étape de dépôt d'une couche à faible émissivité (C) sur la face II du panneau (P1) destinée à être dirigée vers l'extérieur. 25 Selon le mode de réalisation précédent, l'étape d'assemblage d'un vitrage feuilleté (Vlb) à couche interne comprend le positionnement sous presse, de la face II du panneau (Pl) au contact d'au moins un film intercalaire polymérique (3, 4), qui est lui-même positionné au contact de la face III du second panneau (P2) clair destiné à être dirigé vers l'intérieur. 30 Selon un autre mode de réalisation, le procédé comprend une étape de dépôt d'une couche à faible émissivité (C) sur la face IV du second panneau (P2). 13 Selon le mode de réalisation précédent, l'étape d'assemblage d'un vitrage feuilleté (Via) à couche externe comprend le positionnement sous presse, du premier panneau de verre (P1) clair au contact d'un film intercalaire polymérique (3, 4) qui est lui-même au contact de la face III du 5 second panneau (F2) dont la face IV est destinée à être dirigée vers l'intérieur d'un bâtiment ou d'un habitacle d'un véhicule automobile ou maritime. Selon une caractéristique, préalablement à l'étape de dépôt de la couche à faible émissivité sur la face IV du second panneau (P2), il est produit une étape de réalisation d'une épargne en périphérie de la face IV du second 10 panneau (P2), par exemple par la pose d'un scotch d'épargne. Le vitrage feuilleté (Via) à couche externe présenté dans le mode de réalisation précédent, est un produit semi-fini, destiné à être assemblé à une contre face ou à un contre vitrage feuilleté (V2, Via, V1b) au vu de l'assemblage d'un vitrage multiple (VM). 15 Selon une autre alternative, le procédé comprend une étape d'assemblage d'un film polymérique extérieur (6) assemblé à la face IV recouverte d'une couche tendre du vitrage feuilleté (Via) à couche externe décrit au mode de réalisation précédent, en alternative à la pose d'une contre face ou d'un contre vitrage feuilleté (V2, Via, V1b). 20 Selon l'alternative précédente, le vitrage feuilleté (Via) est destiné à être un vitrage simple feuilleté à couche. Selon un mode de réalisation préféré, un premier panneau (P1) clair est assemblé à un second panneau (P2) clair en vitrage feuilleté (V1) sans couche, par l'intermédiaire d'au moins un film intercalaire (3, 4), tandis 25 qu'une couche (C) à faible émissivité est déposée sur la face II du vitrage feuilleté (V1) préalablement obtenu. Le procédé d'obtention d'un vitrage feuilleté (V1) sans couche, à partir de panneau (P1, P2) clair, limite d'autant plus la manipulation et l'exposition à l'air de la couche (C) tendre. 30 Selon une caractéristique supplémentaire, préalablement au dépôt de la couche (C) tendre sur la face II du vitrage feuilleté (V1), il est réalisé une 14 épargne (7) sur la périphérie de cette dernière, par exemple par la pose d'un scotch d'épargne. Cette dernière caractéristique permet de réaliser une zone claire dépourvue de couche (C) tendre, destinée à la pose de scellement d'un vitrage 5 multiple (VM). Cette étape de réalisation d'une épargne (7), permet de produire une zone périphérique claire de qualité en bordure du second panneau (P2) à couche ou du vitrage feuilleté (Via) à couche externe, pour l'assemblage d'un vitrage multiple (VM) de qualité, en opposition d'un vitrage sur lequel la 10 zone de scellement est réalisée à la meule, plus précisément réalisée à l'aide d'une torche et d'une opération de meulage. Il est entendu que le scotch d'épargne est retiré avant le collage des scellements (5). Selon une caractéristique complémentaire, selon les modes de 15 réalisation précédents, dans lesquels une couche (C) tendre est déposée soit sur la face IV du second panneau (P2) préalablement à l'assemblage d'un premier vitrage feuilleté (Via) à couche externe, soit sur la face II d'un premier vitrage feuilleté (V1) sans couche, il est réalisé une unique étape de lavage de la couche (C) tendre préalablement à l'assemblage d'une contre face 20 ou d'un second vitrage feuilleté (V2, Via, V1b). Ainsi, le procédé selon l'invention permet la production de vitrage feuilleté (Via, V1b) à couche, constituant un produit semi-fini de qualité, réduisant le taux de rebus inhérent aux manipulations récurrentes de panneaux à couche ou de vitrages feuilletés à couche. 25 Contrairement aux feuilles de verre à couche de l'art antérieur, le procédé de la présente invention, permet non seulement un temps d'exposition à l'oxydation de la couche tendre à faible émissivité réduit et maitrisé, de limiter la manipulation et les étapes de lavage des panneaux de verre à couche réduisant les risques d'endommager la couche tendre, mais 30 également de ne pas se limiter aux couches tendres dites « trempables », à savoir composées d'un empilement de matériaux diélectriques et de matériaux à faible émissivité. 15 Selon un mode d'exécution, la couche tendre ne comprend pas de matériaux diélectriques, à savoir est constituée de matériaux à faible émissivité. Selon un mode de réalisation préféré, au moins un des films 5 intercalaires polymériques d'un vitrage feuilleté à couche est un film fonctionnel (4), à savoir de type thermochrome, électrochrome ou photovoltaïque de préférence thermochrome. Notons qu'un vitrage fonctionnel thermochrome est un vitrage dynamique autonome, ne nécessitant pas de dépôt de couches conductrices et 10 d'alimentation électrique. Selon le mode de réalisation précédent, le procédé selon l'invention permet l'obtention d'une couche (C) à faible émissivité de qualité, sur un vitrage feuilleté (Via, Vlb) fonctionnel, qui est un produit, à haute valeur ajoutée, semi-fini ou un produit fini dans le cas d'un dépôt d'un film 15 polymérique extérieur (6) sur la couche (C) tendre. Ces vitrages feuilletés (Via, Vlb) fonctionnels à couche de haute valeur ajoutée, permettent l'obtention d'un vitrage multiple (VM) fonctionnel de haute qualité, réduisant de manière significative le risque d'endommager la couche (C) tendre. 20 Le procédé selon l'invention permet également d'obtenir un produit fini dans lequel le risque de constater à postériori des rayures sur la couche (C) à faible émissivité est extrêmement réduit. Ajoutons que selon un mode de réalisation, le procédé comprend postérieurement au dépôt d'une couche (C) à faible émissivité sur le premier 25 panneau de verre (P1), le positionnement d'au moins un film intercalaire polymérique (3), suivi du positionnement d'un film fonctionnel (4), éventuellement postérieurement et préalablement au dépôt de couches conductrices, et au placement du second panneau de verre (P2), l'ensemble étant placé sous presse pour assemblage, au vu de la production d'un simple 30 vitrage feuilleté (Vlb) fonctionnel comprenant une couche (C) tendre interne. Il est entendu que selon des modes de réalisation connus, le dépôt de couches conductrices est réalisé soit de part et d'autre du film fonctionnel (4) 16 de type électrochrome, soit par exemple sur une face du film fonctionnel (4) et sur la face intérieure du second panneau de verre (P2). Selon un mode d'exécution préféré, le procédé comprend la production d'un double vitrage feuilleté fonctionnel, comprenant les étapes 5 de mise sous presse du premier panneau (P1), d'un film intercalaire polymérique (3) et/ ou d'un film fonctionnel (4), de préférence thermochrome, et du second panneau (P2), l'ensemble étant placé sous presse pour assemblage. Selon le mode d'exécution précédent, le procédé comprend une étape 10 de dépôt d'une couche (C) à faible émissivité sur la face II du vitrage feuilleté (V1) sans couche préalablement assemblé, préférentiellement postérieurement à la réalisation d'une épargne (7). Selon le mode d'exécution précédent, le procédé comprend en outre les étapes conventionnelles de collage de scellement (5) et la réalisation de 15 barrières d'étanchéité. Précisons qu'une contre face, selon des modes de réalisation sont un simple vitrage, un vitrage feuilleté (Via) à couche externe, un vitrage feuilleté (V1b) à couche interne ou un vitrage feuilleté (V2) conventionnel, sans sortir du cadre de l'invention. REVENDICATIONS1. Procédé de traitement et d'assemblage de vitrage feuilleté (Via, V1b) et/ou de vitrage multiple feuilleté (VM) à partir de feuilles de verre de type float, comprenant les étapes suivantes : a) Prise en charge d'au moins une première feuille de verre (F1) et d'une seconde feuille de verre (F2), b) Découpe et façonnage de la première et seconde feuille de verre (F1, F2) pour l'obtention de panneaux de verre (P1, P2), c) Dépôt d'une couche (C) à faible émissivité par pulvérisation sous 10 vide sur l'une des faces de l'un des panneaux de verre (P1, P2), d) Assemblage des panneaux de verre (P1, P2) en vitrage feuilleté (Via, V1b), ladite couche (C) étant positionnée entre les deux panneaux de verre (P1, P2) par l'intermédiaire d'au moins un film intercalaire polymérique (3,4) ou à l'extérieur du vitrage feuilleté (V1) en face II. 15 2. Procédé selon la revendication 1, caractérisé en ce que postérieurement aux étapes de découpe et de façonnage, et préalablement au dépôt de la couche (C) à faible émissivité, les panneaux de verre (P1, P2) subissent une étape de traitement thermique de renforcement mécanique suivi d'une trempe. 20 3. Procédé selon la revendication 1 ou 2, caractérisé en ce qu'il comprend des étapes de perçage des panneaux de verre (P1, PI) préalablement à l'étape de dépôt de la couche (C) à faible émissivité. 4. Procédé selon l'une quelconque des revendications précédentes, caractérisé en ce qu'il comprend une unique étape de lavage de la couche (C) 25 à faible émissivité préalablement à l'assemblage de l'un des panneaux de verre (PI, P2), d'un film polymérique extérieur (6), d'une contre face ou d'un contre vitrage feuilleté (V2, Via, V1b). 5. Procédé selon l'une quelconque des revendications précédentes, caractérisé en ce qu'il comprend une étape de réalisation d'une épargne (7) en 18 périphérie extérieure de la face destinée à recevoir le dépôt de la couche (C) à faible émissivité. 6. Procédé selon l'une quelconque des revendications précédentes, caractérisé en ce que l'étape d'assemblage en vitrage feuilleté (Via) des 5 panneaux de verre (P1, P2) par l'intermédiaire d'au moins un film intercalaire polymérique (3, 4), est réalisée préalablement à l'étape de dépôt de la couche (C) à faible émissivité. 7. Procédé selon l'une quelconque des revendications précédentes, caractérisé en ce qu'au moins un des films intercalaires polymériques est un 10 film fonctionnel (4) de type thermochrome, électrochrome ou photovoltaïque, de préférence thermochrome. 8. Procédé selon l'une quelconque des revendications précédentes, caractérisé en ce que la couche (C) à faible émissivité est directement déposée sur la surface d'un panneau de verre (P1, P2). 15